(57)【特許請求の範囲】
【請求項１】
エレクトロルミネセントデバイスであって：
アノードとして作用する透明基板；
該透明基板上に堆積された正孔伝達層；
該正孔伝達層上に堆積されたエレクトロルミネセント材料の層であって、該エレクトロルミネセント材料が、以下：
トリス（２，２，６，６−テトラメチル−３，５−ヘプタンジオナト）テルビウム（ＩＩＩ）ジフェニルホスホンイミドトリス−フェニルホスホラン、
トリス（２，２，６，６−テトラメチル−３，５−ヘプタンジオナト）テルビウム（ＩＩＩ）ジフェニルホスホンイミドトリス−（トリルフェニル）ホスホラン、
トリス（２，２，６，６−テトラメチル−３，５−ヘプタンジオナト）テルビウム（ＩＩＩ）ジフェニルホスホンイミドトリス−（メトキシフェニル）ホスホラン、
トリス（２，２，６，６−テトラメチル−３，５−ヘプタンジオナト）テルビウム（ＩＩＩ）ジフェニルホスホンイミドトリス−（フルオロフェニル）ホスホラン、
ユーロピウム（ＩＩＩ）ジベンゾイルメタンジフェニルホスホンイミドトリフェニルホスホラン、
ユーロピウム（ＩＩＩ）ジベンゾイルメタンジフェニルホスホンイミドトリス（メトキシフェニル）ホスホラン、
ユーロピウム（ＩＩＩ）ジベンゾイルメタンジフェニルホスホンイミドトリス（フルオロフェニル）ホスホラン、
【化１】
0004317926.tif 000010
および、
トリス（２，２，６，６−テトラメチル−３，５−ヘプタンジオナト）ジスプロシウム（ＩＩＩ）ジフェニルホスホンイミドトリフェニルホスホラン
からなる群より選択されるエレクトロルミネセント材料の層；ならびに
金属カソード
を含み、
ここで、該正孔伝達層が、テルビウム化合物の場合、芳香族第三級アミン、ポリアニリンまたはポリ（ビニルカルバゾール）を含み、ユーロピウム化合物またはジスプロシウム化合物の場合、芳香族第三級アミンである、デバイス。
【請求項２】
前記正孔伝達層が、Ｎ，Ｎ’−ジフェニル−Ｎ，Ｎ’−ビス（３−メチルフェニル）−１，１’−ビフェニル−４，４’−ジアミン（ＴＰＤ）である、請求項１に記載のデバイス。
【請求項３】
前記カソードと前記エレクトロルミネセント材料層との間に１層の電子伝達材料が存在し、該電子伝達材料が金属錯体またはオキサジアゾールまたはオキサジアゾール誘導体である、請求項１または２に記載のデバイス。
【請求項４】
前記金属錯体がアルミニウムキノレートまたは２−（４−ビフェニル）−５−（４−ｔｅｒｔ−ブチルフェニル）−１，３，４−オキサジアゾールである、請求項３に記載のデバイス。
【発明の詳細な説明】
本発明は、エレクトロルミネセント材料およびそれらを組み込んだデバイスに関する。
電流が通過するとき光を発する材料は周知であり、広範囲のディスプレイの適用に使用される。液晶デバイスおよび無機半導体システムに基づくデバイスが広く使用されるが、これらは、高エネルギー消費、製造の高コスト、低量子収率およびフラットパネルディスプレイを作製できないことの不利益を欠点として有する。
有機ポリマーは、エレクトロルミネセントデバイスにおいて有用であると提唱されているが、純粋な色を得ることは不可能であり、これらを生成することは高価であり、相対的に低い収率を有する。
提唱されている別の化合物は、アルミニウムキノレートであるが、これはある範囲の色を得るために使用されるべきドーパントを必要とし、相対的に低い収率を有する。
Chemistry letters 657-660頁，1990年の論文において、Kidoらは、テルビウムIIIアセチルアセトネート錯体が緑色エレクトロルミネセントであることを開示し、Applied Physics letters 65（17）（1994年10月24日）の論文において、Kidoらは、ユーロピウムIIIトリフェニレンジアミン錯体が赤色エレクトロルミネセントであることを開示するが、これらは大気条件下で不安定であり、フィルムとして生成するのは困難であった。
これらの論文中に開示された錯体は低い光ルミネセント収率を有し、緑色光または赤色光を生成し得るにすぎず、他の色は生成され得なかった。
本発明者は、高い光ルミネセント収率を有し、従来生成するのが困難であったある範囲の色を生成し得る、エレクトロルミネセント材料を開示する。
これらの化合物の高い光ルミネセント収率によって、広範囲の適用が可能になる。
本発明に従い、透明な基板を包含する光ルミネセントデバイスが提供され、この基板上に１層のエレクトロルミネセント材料が形成され、このエレクトロルミネセント材料は、25％より高い光ルミネセント収率（PL）を有する希土類金属、アクチニドまたは遷移金属の有機錯体である。
光ルミネセント収率は吸収光から発光への転換の収率の程度であり、N.C.GreenhamらによるChemical Physics Letters 241（1995）89-96中の論文に記載されるように測定され得る。
収率を測定するために使用される別の測定は、材料による電気の消費（エレクトロルミネセント収率）に基づく。
本発明の金属錯体は、式Ｘ（Ｙ1）（Ｙ2）（Ｙ3）を有し、Ｘは希土類、遷移金属、状態IIIのランタニドまたはアクチニドであり、そしてＹ1，Ｙ2，Ｙ3は同一かまたは異なる有機錯体である。金属が例えばEu IIのような状態IIにある場合、２つのＹ基が存在し、金属が状態IVにある場合、４つのＹ基が存在する。
希土類キレートは紫外線照射において蛍光を発することで既知であり、A.P.Sinha（Spectroscopy of Inorganic Chemistry Vol. 2 Academic Press 1971）は、種々の単座配位リガンドおよび二座配位リガンドを有する幾つかのクラスの希土類キレートについて記載する。
芳香族複合試剤を有する群III A金属およびランタニドおよびアクタノイドはG.Kallistratos（Chimica Chronika, New Series, 11, 249-266（1982）によって記載されている。この引用文献は、特に、ジフェニル−ホスホンアミドトリフェニル−ホスホランのEu（III）、Tb（III）およびＵ（III）錯体について開示する。
EP 0744451A1はまた、遷移金属、ランタニド金属またはアクタノイド金属の蛍光キレートについて開示する。
使用される既知のキレートは、ジケトンおよびトリケトン部位に基づくものを含む上記の引用文献に開示される。
高PLを有し、所望の色で電気蛍光発光する材料を生成するために、リガンドおよび金属の性質が特に選択される。
好ましくは、発光振動数および共鳴性の振動数を有し、これらの振動数の間の遷移の収率が良い金属イオンが選択され、リガンドは金属イオンの共鳴レベルより僅かに上の三重項エネルギーレベルを有する。
好ましくは、リガンドまたはキレートの三重項状態は金属イオンの共鳴振動数0.7eVを越えず、そしてさらに好ましくは金属イオンの共鳴振動数より上の0.4eVを越えない。適切な範囲は、0.1〜0.7eVである。
これは、添付した図面の図１に概略的に例示される。
非占内殻を有するいかなる金属イオンも金属として使用され得、好ましい金属はSm（III）、Eu（III）、Tb（III）、Dy（III）、Yb（III）、Lu（III）、Gd（III）、Eu（II）、Gd（III）、U（III）、UO2（III）、Th（III）である。
好ましいキレート基は以下の式を有し；
0004317926.tif 000002
ここで、Ｒ’は分子の異なる部分において同じであり得るかまたは異なり得、各々のＲ”およびＲ’は置換され得る芳香族環式構造または複素環式構造またはヒドロカルビルまたはフルオロカーボンであり、あるいはＲ”はフッ素のようなハロゲンまたは水素である。Ｒ”はまた、例えばスチレンのようなモノマーと共重合可能であり、Ｒ’はt-ブチルであり得、Ｒ”は水素であり得る。
金属キレートの実施例は、テルビウムトリス（２,２,６,６-テトラメチル３,５ヘプタンジオナト）キレートとして知られる（a）テルビウム（III）（ジピパトイルメチド）3、（b）ジ-およびトリ-ピラゾリルボレートならびに（a）のジ-およびトリ-ピラゾリル-N-オキソドボレート付加体、（c）ユーロピウム（III）（２-ナフチルトリフルオロアセチルアセトネート）、または（d）ウラニル（２-ナフチルトリフルオロアセチルアセトネートまたは（c）および（d）のジピリジルおよびジピリジルＮ-オキシド付加体である。
EP0744451A1は、遷移金属、ランタニドおよびアクチニドキレートの錯体である蛍光化合物およびこれらの製造法について開示し、これらの錯体がエレクトロルミネセントであり、上で引用された金属イオンおよび錯体の選択によって特定の色の高収率エレクトロルミネセント材料が調製され得ることが見出された。
本発明のデバイスは、カソードとして作用する導電性ガラスまたはプラスティック材料である透明な基板を含み、好ましい基板はインジウムスズ酸化物被覆ガラスのような導電性ガラスであるが、導電性であるかまたは導電性層を有する任意のガラスが使用され得る。導電性ポリマーおよび導電性ポリマーで被覆したガラスまたはプラスティック材料はまた、基板として使用され得る。エレクトロルミネセント材料は、有機溶媒中の材料の溶液からエバポレーションすることによって直接基板上に堆積され得る。使用される溶媒は材料に依存するが、ジクロロメタンのような塩素化炭化水素は多くの場合において適している。
あるいは、材料は、固体状態からのスピンコーティング、または例えばスパッタリングのような真空蒸着によって堆積され得、または他の任意の従来の方法が使用され得る。
本発明の１実施態様において、透明の基板上に堆積した正孔伝達層が存在し、エレクトロルミネセント材料が正孔伝達層上に堆積される。正孔伝達層は正孔の伝達および電子の妨害に役立ち、従って、電子が正孔と再結合することなく電極に移動するのを防ぐ。従って、キャリアの再結合は主に発光層中で起こる。
正孔伝達層はポリマーエレクトロルミネセントデバイス中で使用され、フィルム形態の任意の既知の正孔伝達材料が使用され得る。
正孔伝達層はポリ（ビニルカルバゾール）、Ｎ,Ｎ’-ジフェニルＮ，Ｎ’-ビス（３-メチルフェニル）-１,１’-ビフェニル-４,４’-ジアミン（TPD）、ポリアニリンなどのような芳香族アミン錯体のフィルムから形成され得る。
正孔伝達材料は、必要に応じて、正孔伝達化合物95-５％に対して、エレクトロルミネセント材料５-95％の比率でエレクトロルミネセント材料と混合され得る。
本発明の別の実施態様において、カソードとエレクトロルミネセント材料層との間に１層の電子注入材料が存在し、この電子注入材料は好ましくは、例えば、電流が通過する場合電子を伝達するアルミニウムキノレートのような金属キノレートのような金属錯体である。あるいは、電子注入材料はエレクトロルミネセント材料と混合され得、そしてそれと共堆積（co-deposit）され得る。
好ましい構造において、アノードである透明導電性材料から形成される基板が存在し、このアノード上に正孔伝達層が連続的に堆積され、エレクトロルミネセント層および電子注入層がアノードに接続される。アノードは、例えばアルミニウム、カルシウム、リチウム、銀／マグネシウム合金などのような任意の低仕事関数金属であり得、アルミニウムが好ましい金属である。
本発明の別の特徴は、異なる色の光を発するエレクトロルミネセント材料の混合物である基板上に層を形成することによって、発光された光が個々の色の中間色を有することである。
本発明の特徴は、基板上に連続的に堆積された、異なる色の光を発光する複数の層を有することにより、個々の色の付加的組み合わせである色が発光し、従って、緑色、赤色、および青色の光を発光する層を有することにより、白色光を発光することである。
この構造において、エレクトロルミネセント層中で、電流の経路上における電子と正孔の再結合が起こるような層の厚さが選択される。
一般に、層の厚さは20nm〜200nmである。
発光された光の色が改変され得るように溶液からエレクトロルミネセント金属錯体の混合物を共堆積することは可能であり、この方法において、所望の色が選択され得る。
本発明のエレクトロルミネセントデバイスは非常に明るい発光を有する狭い波長バンドの光を与え、ある範囲の色で光を発光することは可能である。
本発明に従ったデバイスの概略図は、図１３ａ、１３ｂ、１３ｃおよび１３ｄ中に例示される。これらの図面において、（１）は発光層であり、（２）はITOであり、（３）は電子伝達層であり、（４）は正孔伝達層である。
本発明は、以下の実施例に記載される。
１.デバイスの製造
ITO被覆ガラス片（Balzers, Switzerlandから購入した大きなシートからカットした１×１cm2）は、ITOを除去するために濃塩酸で腐食した部分を有し、洗浄し、スピンコータ（CPS 10 BM, Semitec, Germany）上に配置し、そして30秒間、すなわちエレクトロルミネセント化合物の溶液をピペットでその上に滴下する時間の間、2000rpmで回転させた。
あるいは、基板を真空コータ中に配置しそして10-5〜10-6torrにおいて基板上にエレクトロルミネセント化合物を蒸着することによって、ITO被覆ガラス片上にエレクトロルミネセント化合物を真空蒸着した。
濃塩酸で腐食した部分上の有機コーティングを綿棒で拭いた。
被覆電極を真空コータ中にロードし（Edwards, 10-6torr）、アルミニウムトップコンタクトが形成されるまで、被覆電極を硫酸カルシウム上の真空デシケーター中に保存した、LEDの活性領域は0.08cm2〜0.1cm2であり、次いで、エレクトロルミネセント研究を行うまでデバイスを真空デシケーター中に保存した。
ITO電極は常に正電極に接続されていた。
コンピューター制御Keithly 2400ソースメーター上で、電流  対  電圧の研究を行った。
Insta Specフォトダイオードアレイシステムモデル77112（Oriel Co., Surrey, England）上のコンピューター制御電荷カップリングデバイスを用いて、エレクトロルミネセントスペクトルを記録した。
２.光ルミネセンス測定
Liconix 4207 NB, He/Cdレーザーの325nm線を使用して、光ルミネセントを励起した。サンプル（0.3mWcm-2）に入射するレーザーのパワーを、Liconix 55PMレーザーパワーメーターによって測定した。Bentham放射輝度基準（National Physical laboratories, Englandによって較正されたBentham SPS８，ランプ電流4,000A）を使用して、放射輝度の較正を行った。サンプルまたはフィルムについてPL研究を行った。
実施例２〜１２は、本発明のエレクトロルミネセント化合物の合成の実施例であり、実施例１は公知の錯体の実施例である。
実施例１
トリス（２,２,６,６-テトラメチル-３,５-ヘプタンジオナト）テルビウム（III）［Tb（TMHD）3］ジフェニルホスホンイミドトリス-フェニルホスホラン−（I）においてＲはＨである。
0004317926.tif 000003
［Tb（TMHD）3］（1mM）を５mlトリメチルペンタン中の１mMのジフェニルホスフィン酸-アジドと混合し、透明な溶液が得られるまで（約１時間）、混合物を加熱還流した。トリス（２,２,６,６-テトラメチル-３,５-ヘプタンジオナト）テルビウム（III）ジフェニルホスホンイミドトリス-フェニルホスホランがほとんど定量的な収率で融点246-248℃の結晶固体として得られるよう、この溶液を清浄にした。
実施例２
トリス（２,２,６,６-テトラメチル-３,５-ヘプタンジオナト）テルビウム（III）ホスホンイミドトリス-（トリルフェニル）ホスホラン−（I）においてＲはCH3である。
トリス（２,２,６,６-テトラメチル-３,５-ヘプタンジオナト）テルビウム（III）（0.2g、0.28mmol）とジフェニルホスホンイミドトリス-（トリルフェニル）ホスホラン（0.145g、0.28mmol）を２.２.４-トリメチルペンタン中で加熱還流し、全ての固体が溶液中に溶解する（went into）まで（約３時間）行った。次いで、溶液を室温まで冷却した。得られた沈殿物を濾過し、50℃において真空中で乾燥させ、融点94-98℃のトリス（２,２,６,６-テトラメチル-３,５-ヘプタンジオナト）テルビウム（III）ホスホンイミドトリス-（トリルフェニル）ホスホランの白色固体（0.221g）を得た。
実施例３
トリス（２,２,６,６-テトラメチル-３,５-ヘプタンジオナト）テルビウム（III）ジフェニルホスホンイミドトリス-（メトキシフェニル）ホスホラン−（I）においてＲはOCH3である。
トリス（２,２,６,６-テトラメチル-３,５-ヘプタンジオナト）テルビウム（III）（0.2g、0.28mmol）とジフェニルホスホンイミドトリス-（メトキシフェニル）ホスホラン（0.159g、0.28mmol）とを２.２.４-トリメチルペンタン中で加熱還流し、全ての固体が溶液中に溶解するまで（約３時間）行った。次いで、溶液を室温まで冷却した。得られた沈殿物を濾過し、50℃において真空中で乾燥させ、トリス（２,２,６,６-テトラメチル-３,５-ヘプタンジオナト）テルビウム（III）ジフェニルホスホンイミドトリス-（メトキシフェニル）ホスホランの白色固体（0.211g）を得た。
実施例４
トリス（２,２,６,６-テトラメチル-３,５-ヘプタンジオナト）テルビウム（III）ジフェニルホスホンイミドトリス-（フルオロフェニル）ホスホラン−（I）においてＲはＦである。
トリス-（２,２,６,６-テトラメチル-３,５-ヘプタンジオナト）テルビウム（III）（0.2g、0.28mmol）とジフェニルホスホンイミドトリス-（フルオロフェニル）ホスホラン（0.157g、0.28mmol）を２.２.４-トリメチルペンタン中で加熱還流し、全ての固体が溶液中に溶解するまで（約３時間）行った。次いで、溶液を室温まで冷却した。得られた沈殿物を濾過し、50℃において真空中で乾燥させ、融点104-108℃のトリス（２,２,６,６-テトラメチル-３,５-ヘプタンジオナト）テルビウム（III）ジフェニルホスホンイミドトリス-（フルオロフェニル）ホスホランの白色固体（0.226g）を得た。
実施例５
トリス（２,２,６,６’-テトラメチル-３,５-ヘプタンジオナト）テルビウム（III）モノ-ジ-（２-ピリジル）ケトン。
トリス（２,２,６,６’-テトラメチル-３,５-ヘプタンジオナト）テルビウム（III）（0.71g、1mmol）を撹拌しながら40℃のエタノール（100ml）中に溶解した。ジ-（２-ピリジル）ケトン（0.18g、1mmol）を添加した。この混合物を１時間撹拌し、透明な黄色の溶液を真空中で乾燥させ、トリス（２,２,６,６’-テトラメチル-３,５-ヘプタンジオナト）テルビウム（III）モノ-ジ-（２-ピリジル）ケトン（収率84％）である淡い黄色の生成物（0.84g）を得た。
実施例６
ユーロピウム（III）ジベンゾイルメタン（DBM）ジフェニルホスホンイミドトリフェニルホスホラン
ユーロピウム（III）（DBM）（0.5g，60.2mmol）とジフェニルホスホンイミドトリフェニルホスホラン（OPNP）（0.574g，1.294mmol）をオーブン中で200℃において一緒に融解し１時間その温度で維持した。得られた混合物を熱トルエン（10ml）中に溶解し、冷（氷／水）トリメチルペンタン（150ml）に滴下し錯体を沈殿させた。沈殿物を濾過し、50℃において真空中で乾燥させ、融点272-276℃のユーロピウム（III）ジベンゾイルメタンジフェニルホスホンイミドトリフェニルホスホランの黄色固体（0.72g）を得た。
実施例７
ユーロピウム（III）ジベンゾイルメタン（DBM）ジフェニルホスホンイミドトリス（メトキシフェニル）ホスホラン−（II）においてＲはOCH3である。
0004317926.tif 000004
ユーロピウム（III）（DBM）（0.5g，0.602mmol）とジフェニルホスホンイミドトリスメトキシホスホラン（OPNPCH3）（0.683g，1.20mmol）をオーブン中で200℃において一緒に融解し１時間その温度を維持した。得られた混合物を熱トルエン（10ml）中に溶解し、冷（氷／水）トリメチルペンタン（150ml）に滴下し、錯体を沈殿させた。沈殿物を濾過し、空気乾燥させ、融点150-154℃のユーロピウム（III）ジベンゾイルメタンジフェニルホスホンイミドトリメトキシホスホランの黄色固体（0.503g）を得た。
実施例８
ユーロピウム（III）ジベンゾイルメタン（DBM）ジフェニルホスホンイミドトリス（フルオロフェニル）ホスホラン−（II）においてＲはＦである。
0004317926.tif 000005
ユーロピウム（III）（DBM）（0.285g，0.343mmol）とジフェニルジフェニルホスホンイミドトリスフルオロホスホラン（OPNPF）（0.385ｇ，0.686mmol）をオーブン中で200℃において一緒に融解し１時間その温度を維持した。得られた混合物を熱トルエン（10ml）中に溶解し、冷（氷／水）トリメチルペンタン（150ml）に滴下し、錯体を沈殿させた。沈殿物を濾過し、空気乾燥させ、融点218-222℃のユーロピウム（III）ジベンゾイルメタンジフェニルホスホンイミドトリスフルオロホスホランの黄色固体（0.562g）を得た。
実施例９
ユーロピウム（III）ジベンゾイルメタン（DBM）4,7-ジフェニル-1,10-フェナントロリン
0004317926.tif 000006
ユーロピウム（III）ジベンゾイルメタン（DBM）（0.5g，0.6mmol）をクロロホルム（5ml）中で４,７-ジ［フェニル-1,10-フェナントロリン（0.2g，0.6mmol）と一晩加熱還流した。溶媒を真空中で除去し融点が250℃より高いユーロピウム（III）ジベンゾイルメタン（DBM）４,７-ジフェニル-1,10-フェナントロリンのオレンジ色固体（0.66g）を得た。
実施例１０
ユーロピウム（FOD）OPNP
0004317926.tif 000007
ユーロピウムFOD（0.5g，0.482mmol）とOPNP（0.230g，0.484mmol）をクロロホルム（15ml）中に溶解し、得られた溶液を一晩加熱還流した。溶媒を真空中で除去し融点212-214℃のユーロピウム（FOD）OPNPの黄色固体を得た。
実施例１１
トリス（２,２,６,６-テトラメチル-３,５-ヘプタンジオナト）ジスプロシウム（III）ジフェニルホスホンイミド（phosponimido）トリフェニルホスホラン。
トリス（２,２,６,６-テトラメチル-３,５-ヘプタンジオナト）ジスプロシウム（III）（6.1g，19.5mmol）とジフェニルホスホンイミドトリフェニルホスホラン（4.6g，9.5mmol）をトリメチルペンタン（60ml）中で30分間撹拌した。反応混合物を室温まで冷却した。放置すると白色の結晶物質を形成した。これをジエチルエーテルから再結晶し、トリス（２,２,６,６-テトラメチル-３,５-ヘプタンジオナト）ジスプロシウム（III）ジフェニルホスホンイミドトリフェニルホスホランを得た。収量：８gm., pt.154℃。
実施例１２
ビス（イミドテトラフェニルジホスフィン酸）ウラニウムジオキシド。
イミドテトラフェニルジホスフィン酸（4.3g，10.3mmole）と水酸化ナトリウム（0.412g，10.3mmol）を90％水性エタノール（100ml）中で60℃に加熱した。次いで、ウラニルアセテートを速やかに加え、反応混合物を20分間加熱還流した。反応混合物を室温で冷却し、濾過し、エタノール（300ml）で洗浄し真空下で乾燥させ、ビス（イミドテトラフェニルジホスフィン酸）ウラニウムジオキシド（収量4.4g）の黄色固体を得た。
実施例１〜１１の生成物はデバイス中で形成し、N.C,GreenhamらによるChemical Physics Letters 241（1995）89-96中の論文に記載される方法に従って、それらの光ルミネセント収率を測定し、その結果を表１に示す。
0004317926.tif 000008
Tb（TTMHD）3は、25％の光ルミネセント収率を有し、テルビウム（III）アセチルアセトネート錯体は、20％の光ルミネセント収率を有し、そしてユーロピウム（III）フェナントラネン錯体は19％の光ルミネセント収率を有する。
スペクトルは、化合物の色と狭い振動数バンドを示す図１〜１１に示される。
Tb（HTMHD）3、テルビウム（III）アセチルアセトネート錯体およびユーロピウム（III）フェナントラネン錯体において、リガンドの三重項状態と金属イオンの励起状態との差異は本発明の化合物において0.6eVより大きいオーダーにあり、テルビウム錯体の場合はその差異は0.4eV未満またはそれに等しいオーダーであり、そしてユーロピウム錯体の場合は0.3eV未満またはそれに等しいオーダーであった。
明らかなように、高い光ルミネセント収率を有する光ルミネセント材料が作製され得る。
実施例１３
複合材料デバイスを図１３に従って作製し、それらの特性を測定した。この結果を表２に与える。
0004317926.tif 000009
表２中
系は以下の層を包含する：
１．ITO｜Tb（TMHD）3OPNP｜Al
２．ITO｜TPD｜Tb（TMHD）3OPNP｜Al
３．ITO｜TPD｜Tb（TMHD）3OPNP｜AlQ｜Al
４．ITO｜PANI｜Tb（TMHD）3OPNP｜Al
５．ITO｜TPD｜Eu（DBM）3OPNP｜Al
６．ITO｜TPD｜Eu（DBM）3OPNP｜AlQ｜Al
７．ITO｜PANI｜Eu（DBM）3OPNP｜Al
８．ITO｜PANI｜Dy（DBM）3OPNP｜Al
ここで、ITOはインジウムスズ被覆ガラスであり、PANIはポリアニリンであり、ALQはアルミニウムトリスキノレートであり、そしてTPD、（TMHD）3、DPNP、（DBM）3は実施例中に示される通りである。
【図１】
0004317926.tif 000011
0004317926.tif 000012
0004317926.tif 000013
0004317926.tif 000014
0004317926.tif 000015
0004317926.tif 000016
0004317926.tif 000017
0004317926.tif 000018
0004317926.tif 000019
0004317926.tif 000020
0004317926.tif 000021
0004317926.tif 000022
【図１３ａ】
0004317926.tif 000023
【図１３ｂ】
0004317926.tif 000024
【図１３ｃ】
0004317926.tif 000025
【図１３ｄ】
0004317926.tif 000026